Brevet FR3025847A1 — publié le 20160318

PROCEDE D'ASSEMBLAGE DE DEUX PIECES EN TOLE TELLES QUE DES PIECES DE CARROSSERIE POUR VEHICULE. pool La présente invention concerne un procédé d'assemblage de deux pièces en tôle telles que des pièces de carrosserie pour véhicule. [0002] II est courant dans l'industrie automobile de réaliser des assemblages de pièces en tôle par soudage et/ou par collage. De telles pièces en tôle quand elles servent de pièces de carrosserie doivent en outre répondre à des exigences de tenue mécanique et de rigidité. [0003] Aussi, afin de gagner en rigidité, on a développé l'utilisation du collage dit structural à l'aide d'adhésifs de type colle époxy ou polyuréthane dans l'industrie automobile. [0004] En général, l'encollage des pièces et leur assemblage ne devient définitif que lors de la polymérisation (durcissement) de la colle. Dans le cadre de l'industrie automobile, cet encollage et cet assemblage interviennent lors des étapes de ferrage pendant lesquelles on assemble la caisse dite ferrée. La polymérisation de la colle intervient au moment de l'étape de cataphorèse au niveau de l'atelier de peinture. Il est donc nécessaire de pouvoir maintenir les pièces encollées immobiles l'une par rapport à l'autre tant que la polymérisation de la colle n'est pas intervenue. [0005] Ce maintien des pièces encollées immobiles les unes par rapport aux autres intervient donc sur un temps assez long et notamment pendant tout le processus de fabrication de la caisse ferrée. Il est donc nécessaire de pouvoir garantir ce maintien et on doit alors utiliser un autre procédé d'assemblage pour fixer les pièces l'une par rapport à l'autre tant que le durcissement de la colle n'est pas intervenu. [0006] II est donc habituel d'assembler des pièces en tôle en formant d'abord un joint de colle déposé de manière linéaire et continue puis de réaliser des points de soudure électrique (PSE) au travers du joint de colle ainsi formé en vue de garantir le maintien des pièces assemblées jusqu'au moment de la polymérisation de la colle. [0007] Lors du processus de soudage, on doit atteindre une température équivalente à la température du point de fusion du métal à souder, par exemple une température de 1600°C pour l'acier. Le dégagement de chaleur qui intervient de ce fait autour du 3025847 2 point de soudure génère des inconvénients tels qu'une dégradation des propriétés de rigidité de la colle à travers laquelle on a opéré la soudure ainsi que des dégagements de produits toxiques liés à la dégradation de la colle par brûlage. [000s] On a ainsi pu observer une perte de 35% de la rigidité entre un assemblage 5 réalisé avec une colle seule et un assemblage réalisé avec une colle plus une soudure électrique par point. Par ailleurs, la formation de poussières brûlées et de formaldéhydes nécessite la mise en oeuvre de systèmes d'aspiration contraignants et coûteux et dont l'efficacité reste partielle. [0009] En outre, la colle présente une mauvaise conductibilité électrique ce qui 10 engendre des perturbations ou interruptions dans le procédé de soudage par résistance et peut même générer des défauts du type flash (c'est-à-dire une expulsion et un crachement du point de soudure). [0010] De manière à éviter ces inconvénients, on a proposé de réaliser dans EP 1 782 908, un procédé d'assemblage alliant un collage réalisé entre le bord des deux 15 tôles assemblées, combiné à un soudage par résistance électrique, ménagé à l'écart dudit bord et de la ligne de collage. Bien qu'évitant de réaliser le soudage électrique par point dans le collage, ce procédé présente l'inconvénient d'utiliser une largeur d'assemblage trop importante et, de fait, d'être trop coûteux en matière. [0011] On a proposé également de réaliser un assemblage de pièces en tôles alliant 20 collage et soudage par résistance par point tel que décrit dans EP 1 660 270 dans lequel l'une des pièces à assembler présente des renfoncements formant par assemblage sur l'autre pièce des logements dans lesquels une colle peut être introduite tandis que, entre les renfoncements, on réalise des points de soudure électrique. Un tel procédé permet donc d'éliminer les inconvénients liés à un soudage 25 au travers d'un cordon de colle puisque les parties encollées de l'assemblage sont distinctes des parties soudées. Cependant, on a pu constater qu'au niveau du collage, la présence des logements d'accueil de la colle génère une certaine épaisseur de colle qui perturbe les propriétés de rigidité de la pièce obtenue à l'aide de ce procédé. 30 [0012] La présente invention a donc pour but de pallier l'ensemble de ces inconvénients et de proposer un procédé d'assemblage qui, tout en alliant un soudage électrique par point à un collage, permet de supprimer les inconvénients liés 3025847 3 notamment au brûlage de la colle tout en conservant les propriétés de l'assemblage réalisé, en particulier en ce qui concerne la rigidité de la pièce de carrosserie de véhicule ainsi obtenue. [0013] A cet effet, l'invention a pour objet un procédé d'assemblage de deux 5 éléments en tôle métallique, comprenant la dépose d'un cordon de colle sur un élément, puis l'assemblage du deuxième élément sur le premier et la fixation par réalisation de points de soudage pour maintenir immobiles les deux éléments avant de procéder au durcissement de la colle, caractérisé en ce que le cordon de colle est déposé de manière discontinue selon une ligne d'encollage sur le premier élément, 10 puis une fois le second élément appliqué contre le premier, ceux-ci sont maintenus fixes l'un par rapport à l'autre par réalisation de points de soudure au niveau des tronçons dépourvus de colle de la ligne d'encollage discontinue. [0014] Ainsi de manière avantageuse, les points de soudure sont réalisés selon la ligne d'encollage mais en-dehors de la colle déposée ce qui permet d'éviter tous les 15 risques d'émanation liés au brûlage de la colle. En outre la colle étant emprisonnée entre les deux éléments de tôle assemblés, l'assemblage ainsi réalisé peut subir les étapes du processus de cataphorèse ultérieur sans risque que la colle ne soit chassée lors d'étapes de lavage comme cela serait le cas si la colle avait été logée dans des renfoncements ouverts d'un élément de tôle tel que décrit dans EP 1 660 20 270. [0015] De préférence, les points de soudure sont réalisés par un soudage par résistance électrique par point (encore appelé point soudure électrique PSE) ou par un soudage par point au laser. Ces points de soudure sont réalisés dans l'alignement du cordon d'encollage ce qui ne nécessite pas d'utiliser une grande largeur de 25 surface des éléments pour l'assemblage. [0016] L'invention permet donc d'obtenir un cordon de colle structurale avec soudage ne présentant aucun des inconvénients précités mais qui, en outre, permet de fixer la géométrie de l'assemblage tant que la colle n'est pas polymérisée. On conserve en outre l'ensemble des qualités de rigidité demandées en mettant en 30 oeuvre un soudo-collage défini en associant des points de soudure par résistance ou laser avec un cordon de colle structurale discontinu à l'interface entre les pièces ou éléments assemblés. 3025847 4 [0017] Selon une forme de réalisation préférée de l'invention, on doit déposer un cordon de colle de manière à obtenir un jeu entre les deux éléments de tôle compris entre 0,1 et 2 mm, de préférence compris entre 0,2 et 0,3 mm. La valeur de jeu optimale est valable par rapport à la performance de tenue mécanique de la liaison. 5 Lorsque l'épaisseur de colle croît, la performance de tenue à la rupture diminue, notamment pour les sollicitations de type cisaillement. Il est donc nécessaire de maîtriser les jeux et épaisseurs de ces liaisons afin de conserver un bon niveau de prestation. [0018] Le procédé selon l'invention est particulièrement avantageux dans le cadre 10 de l'assemblage d'éléments en tôle destinés à constituer une caisse de véhicule automobile. En effet, le soudage par point permet de maintenir les pièces encollées immobiles les unes par rapport aux autres lors de la phase d'assemblage des éléments dans l'atelier de ferrage et de fixer ainsi la géométrie de l'assemblage avant que la colle ne soit durcie par polymérisation dans l'atelier de peinture au moment du 15 procédé dit de cataphorèse. [0019] Le procédé selon l'invention permet de garantir la maîtrise des propriétés mécaniques du joint de colle (celui-ci n'étant plus dégradé comme cela pouvait être le cas lors du soudage), l'absence d'aléas lors de la réalisation des points de soudure comme cela était le cas pour ceux réalisés dans le joint de colle et on évite en outre 20 le rejet de produits toxiques dans l'atmosphère qui était lié au brûlage garantissant ainsi la sécurité des opérateurs à proximité. [0020] On décrira maintenant l'invention plus en détail en référence au dessin dans lequel la figure unique représente une vue en plan du bord d'un assemblage réalisé selon l'invention. 25 [0021] Dans le processus de la fabrication d'un véhicule automobile, l'assemblage des éléments en tôle pour former la caisse ferrée est effectué par collage dit structural permettant d'accroitre la rigidité des éléments de carrosserie ainsi formés. De manière à maintenir les éléments encollés immobiles les uns par rapport aux autres et fixer ainsi la géométrie des éléments de carrosserie jusqu'au moment du 30 durcissement de la colle lors du processus de cataphorèse, on réalise un soudage par point de ces éléments. 3025847 5 [0022] A cet effet, on dépose un cordon de colle de manière discontinue sur un élément en tôle 1, on assemble dessus un second élément en tôle 1' et on réalise un soudage par résistance par point des deux éléments en tôle 1, 1' dans les espaces ou tronçons 2' exempts de colle du cordon ou joint de colle discontinu. Ainsi, comme 5 on peut le voir sur la figure unique la ligne d'assemblage entre les deux éléments en tôle 1, 1' est constituée de tronçons de colle 2 entre lesquels se situent des points de soudure électrique 3. [0023] Les tronçons 2 de cordon de colle déposés sont calibrés en fonction du type de colle (expoxy, polyruthane) pour que, lors de l'assemblage, le cordon de colle 2 10 forme un film entre les deux éléments 1, 1' dont l'épaisseur se situe entre 0,2 et 0,3 mm, ce qui correspond à un jeu entre les éléments en tôle 1, 1' compris entre 0,2 et 0,3 mm. De préférence, le diamètre du cordon de colle déposé correspond au jeu après assemblage entre les éléments auquel on ajoute 2 mm. [0024] Ce jeu entre les éléments à assembler s'il est trop important (supérieur à 1 15 mm), provoque une perte de rigidité du collage ainsi réalisé. En outre, si ce jeu dépasse les 2 mm, il existe des risques de lavage de la colle (colle chassée) lors de l'étape de lavage du processus de cataphorèse. [0025] De même le pas de dépose des tronçons 2 de cordon de colle est choisi de sorte que la dispersion de la colle lors de l'assemblage et donc de l'étalement de la 20 colle entre les deux éléments laisse un espace 2' exempt de colle pour réaliser un point de soudure par résistance électrique 3. Ainsi, on synchronise la position des tronçons de cordon de colle 2 avec la position des points de soudure 3. On garantit ainsi que les points de soudure 3 ne seront pas réalisés sur le cordon de colle. [0026] Ainsi, à titre d'exemple, on pourra déposer des tronçons de cordon de colle 2 25 d'une longueur de 120 mm et ménager des tronçons 2' exempts de colle d'une longueur de 15 à 20 mm. [0027] Le procédé d'assemblage de l'invention permet donc de réaliser lors de l'étape de ferrage une caisse ferrée qui conserve toute sa géométrie. La caisse ferrée est ensuite amenée à l'étape de cataphorèse où la colle sera polymérisée, fixant 30 l'assemblage de manière définitive. REVENDICATIONS1. Procédé d'assemblage de deux éléments en tôle métallique (1, 1') comprenant la dépose d'un cordon de colle sur un élément, l'assemblage du deuxième élément en tôle métallique sur le premier et la fixation par réalisation de points de soudage par résistance pour maintenir immobiles les deux éléments de tôle métallique avant de procéder au durcissement de la colle, caractérisé en ce que le cordon de colle est déposé de manière discontinue selon une ligne d'encollage sur le premier élément (1) en tôle, puis une fois le second élément en tôle (1') appliqué contre le premier, les deux éléments (1, 1') sont maintenus fixes l'un par rapport à l'autre par réalisation de points de soudure (3) au niveau des tronçons (2') dépourvus de colle de la ligne d'encollage discontinue. 2. Procédé d'assemblage selon la revendication 1, caractérisé en ce que les deux éléments de tôle (1, 1') assemblés par la colle présente un jeu compris entre 0,1 et 2 mm. 3. Procédé d'assemblage selon la revendication 1, caractérisé en ce que le jeu optimal est compris entre 0,2 et 0,3 mm. 4. Procédé d'assemblage selon l'une des revendications 1 à 3, caractérisé en ce que la colle est du type époxy, polyuréthane. 5. Procédé d'assemblage selon l'une des revendications 1 à 4, caractérisé en ce que le soudage par point est un soudage par résistance électrique. 6. Procédé d'assemblage selon l'une des revendications 1 à 4, caractérisé en ce que le soudage par point est un soudage par laser. 7. Caisse ferrée obtenue par le procédé d'assemblage d'éléments en tôle métallique selon l'une des revendications 1 à 6.25